(57)【要約】【課題】本発明は、高品質な炭化ケイ素単結晶ウェハ及び炭化ケイ素単結晶インゴットと、転位欠陥密度を減少させることが可能な炭化ケイ素単結晶の製造方法を提供することを目的とする。【解決手段】炭化ケイ素の種結晶を、ケイ素及び炭素を含む原料溶液に上方より接触させながら結晶を成長させる炭化ケイ素単結晶の製造方法において、前記種結晶の結晶成長面は（０００−１）面から０．５度以上５度以下傾いたオフ角を有し、結晶成長中の原料溶液の溶液流れが、種結晶の中心部に接触する上昇流を形成していることを特徴とする、炭化ケイ素単結晶の製造方法を用いる。【選択図】図１
2018111639.tif 000002
【特許請求の範囲】
【請求項１】
円板状の炭化ケイ素単結晶ウェハであって、
前記ウェハの直径が、１０ｍｍ以上であり、
前記ウェハの平面が、炭化ケイ素単結晶の（０００１）面から±５度以下にあり、
少なくとも、直径がウェハの直径の１／３であり、中心がウェハの中心と同じである円形の領域において、貫通転位密度が１００個／ｃｍ２未満であることを特徴とする、炭化ケイ素単結晶ウェハ。
【請求項２】
前記ウェハの直径が、１５ｍｍ以上であることを特徴とする請求項１に記載の炭化ケイ素単結晶ウェハ。
【請求項３】
略円柱状又は略多角柱状の炭化ケイ素単結晶インゴットであって、
結晶成長面が、炭化ケイ素単結晶の（０００−１）面から０．５度以上５度以下傾いたオフ角を有し、
結晶成長方向に対して垂直な平面内において、少なくとも、直径がインゴット断面の直径又は最遠頂点間距離の１／３であり、中心がインゴット断面の中心と同じである円形の領域において、貫通転位密度が１００個／ｃｍ２未満であることを特徴とする、炭化ケイ素単結晶インゴット。
【請求項４】
結晶成長方向の長さが１０ｍｍ以上である請求項３に記載の炭化ケイ素単結晶インゴット。
【請求項５】
前記インゴットの、結晶成長方向に対して垂直な平面での断面の直径又は最遠頂点間距離が、１５ｍｍ以上であることを特徴とする請求項３又は４に記載の炭化ケイ素単結晶インゴット。
【請求項６】
炭化ケイ素の種結晶を、ケイ素及び炭素を含む原料溶液に上方より接触させながら結晶を成長させる炭化ケイ素単結晶の製造方法において、
前記種結晶の結晶成長面は（０００−１）面から０．５度以上５度以下傾いたオフ角を有し、
結晶成長中の原料溶液の溶液流れが、種結晶の中心部に接触する上昇流を形成していることを特徴とする、
炭化ケイ素単結晶の製造方法。
【請求項７】
前記種結晶の厚さが、０．３ｍｍ以上であることを特徴とする請求項６に記載の炭化ケイ素単結晶の製造方法。
【請求項８】
前記種結晶の厚さが、３ｍｍ以上であることを特徴とする請求項６に記載の炭化ケイ素単結晶の製造方法。
【請求項９】
前記種結晶が、回転中心が種結晶の中心と一致するように回転することを特徴とする請求項６〜８のいずれか１項に記載の炭化ケイ素単結晶の製造方法。
【請求項１０】
前記種結晶の回転方向が、周期的に反転することを特徴とする請求項９に記載の炭化ケイ素単結晶の製造方法。
【請求項１１】
原料溶液の側面より底面をより強く加熱することにより、原料溶液に上昇流を形成することを特徴とする請求項６〜１０のいずれか１項に記載の炭化ケイ素単結晶の製造方法。
【請求項１２】
炭化ケイ素単結晶を、１０ｍｍ以上成長させることを特徴とする請求項６〜１１のいずれか１項に記載の炭化ケイ素単結晶の製造方法。
【請求項１３】
前記炭化ケイ素単結晶の、結晶成長方向に対して垂直な平面での断面の直径又は最遠頂点間距離が、１５ｍｍ以上であることを特徴とする請求項６〜１２のいずれか１項に記載の炭化ケイ素単結晶の製造方法。
【発明の詳細な説明】
【技術分野】
【０００１】
本発明は、半導体素子として好適な高品質の炭化ケイ素単結晶及び液相成長法による高品質の炭化ケイ素の結晶の製造方法などに関する。
【背景技術】
【０００２】
炭化ケイ素（ＳｉＣ）は電子デバイスなどの材料として幅広く用いられているＳｉと比較して、バンドギャップが２〜３倍程度、絶縁破壊電圧が約１０倍である。そのため、ＳｉＣ結晶はケイ素を用いたデバイスを超えるパワーデバイスの基板材料として期待される。ＳｉＣ基板はＳｉＣ単結晶のインゴットから切出されて得られる。ＳｉＣインゴットの製造方法として、ＳｉＣ結晶を気相中で結晶成長させる方法(気相成長法)と、ＳｉＣ結晶を液相中で成長させる方法(液相成長法)が知られている。液相成長法は気相成長法と比較して、熱平衡に近い状態で結晶成長を行う為、欠陥密度が小さな高品質ＳｉＣ単結晶が得られると期待されている。
【０００３】
ＳｉＣをパワーデバイス向けの基板材料として普及させる為には、デバイス化の際の信頼性向上とコストの低減が望まれている。デバイス化の際の信頼性向上に関しては、ＳｉＣ単結晶中の転位欠陥が強い影響を及ぼすことが報告されており、転位欠陥の少ない高品質なＳｉＣ単結晶の製造技術が求められる。一方、製造コストの低減に関しては、ＳｉＣ単結晶インゴットから切出されるチップ枚数を確保するため大型化の為の技術検討が進められている。
【０００４】
ＳｉＣ単結晶の高品質化に関して、気相成長法の一種である昇華法では、｛１−１００｝面や｛１１−２０｝面といういわゆるａ面に繰り返し結晶成長させることで、＜０００１＞方向に伝播する転位密度を低減させることが可能であると報告されている（特許文献１）。
【０００５】
特許文献１に記載の手法は、ＲＡＦ法（Ｒｅｐｅａｔｅｄ  ａ−Ｆａｃｅ  ｍｅｔｈｏｄ）と呼ばれ、高品質な結晶を得る方法として知られている。しかしながら、ＲＡＦ法においても、転位密度を１０００個／ｃｍ２以下にすることは難しかったため、原理的に気相成長法よりも欠陥密度の小さな高品質ＳｉＣ単結晶が得られると期待されている液相成長法が注目されている。
【０００６】
ＳｉＣ単結晶の高品質化に関して、液相成長法では、Ｓｉ−Ｃ溶液に、（１−１００）面を接触させてＳｉＣ単結晶を成長させることで、らせん転位、刃状転位、及びマイクロパイプ欠陥といった貫通転位密度を低減した高品質なＳｉＣ単結晶を得ることが可能であると報告されている（特許文献２）。特許文献２の実施例１では、種結晶の（１−１００）面をＳｉ−Ｃ溶液に接触させて、４ｍｍ程度成長させて結晶成長させ、成長結晶を（０００１）面を露出するように切断すると、貫通転位が含まれていない箇所があった。
【０００７】
一方で、パワーデバイス向けの基板材料として使用されるＳｉＣウェハは、（０００１）面とほぼ平行に切り出す必要がある。特許文献２に記載の手法では、（１−１００）面を接触させて成長させているため、（０００１）面と平行にウェハを切り出すには、得られたＳｉＣインゴットを成長面に垂直に切断する必要があり、無駄な部分が非常に多い。また、大面積のウェハを得るには、インゴットの直径を拡径するのではなく、長尺化する必要があるため、大面積のＳｉＣウェハを大量生産するには向いていなかった。
【０００８】
そのため、（０００１）面をＳｉ−Ｃ溶液に接触させて、結晶成長させることができれば、得られたインゴットを結晶成長面と平行に切断するだけで、（０００１）面と平行なウェハが得られるのに加えて、成長結晶の直径を種結晶の直径よりも拡張することも可能であるため、大面積のＳｉＣウェハを大量生産するのに向いた方法だと考えられている。しかし、（０００１）面の結晶成長は、最も成長速度が遅く、更には（０００１）面に垂直方向に延びる貫通転位が成長とともに引き継がれるため、高品質なＳｉＣ単結晶を得ることが難しかった。
【０００９】
例えば、（０００１）面をＳｉ−Ｃ溶液に接触させる液相成長法ではオフ角を有する種結晶基板（以下オフ基板と記す）上に結晶成長させた場合、欠陥の少ないかつ表面の滑らかな単結晶を得ることが可能であると報告されている（特許文献３）。液相成長法でオフ基板を用いると、成長方向に平行に伸びる貫通らせん転位や貫通刃状転位が、基底面上の欠陥に変換されることで、成長に伴い欠陥が結晶の外部に掃きだされることで成長結晶内の転位密度を劇的に減少させることが可能である。特許文献３では、（０００１）面に対してオフ角を設けた種結晶を用いて結晶成長を行った結果、オフ角部分上に形成された結晶表面には、貫通刃状転位と基底面転位の存在を示すエッチピットが８×１０４個／ｃｍ２であり、貫通らせん転位の密度は１×１０２個／ｃｍ２以下であり、オフ角を形成しない領域に形成された結晶表面よりもはるかに転位密度を減らすことができた。
【００１０】
他に、２種の３Ｃ−ＳｉＣの一方を優先的に成長させるために、（０００１）面から〔１−１００〕方向±１５度の範囲となるようにオフ角が形成された６Ｈ−ＳｉＣまたは４Ｈ−ＳｉＣを種結晶として用いる方法が開示されているが、特に貫通刃状転位と貫通らせん転位についての評価を行っていなかった（特許文献４）。
【００１１】
また、オフ基板上の表面荒れを抑制しながら炭化ケイ素の単結晶を成長させるために、種結晶の回転中心の位置を、種結晶の中心位置からずらすことで、トレンチの形成を抑制する方法が開示されているが、特に貫通刃状転位と貫通らせん転位についての評価を行っていなかった（特許文献５）。
【００１２】
また、貫通らせん転位の発生を抑制するため、溶液成長法によりステップバンチングを形成した種結晶を用いて、昇華再結晶法によりＳｉＣ単結晶インゴットを得る方法が開示されている(特許文献６)。
【先行技術文献】
【特許文献】
【００１３】
【特許文献１】特開２００３−１１９０９７号公報
【特許文献２】国際公開第２０１３／１５７４１８号
【特許文献３】国際公開第２０１４／０３４０８１号
【特許文献４】国際公開第２０１４／０３４０８０号
【特許文献５】国際公開第２０１６／０３９４１５号
【特許文献６】国際公開第２０１６／１３３１７２号
【発明の概要】
【発明が解決しようとする課題】
【００１４】
しかしながら、特許文献３、６では、貫通らせん転位と貫通刃状転位を合わせて１０００個／ｃｍ２を超えており、（０００１）面をＳｉ−Ｃ溶液に接触させる液相成長法で、より転位欠陥を減少させることが可能なＳｉＣ単結晶の製造技術が望まれていた。更に、欠陥を減少させた上で単結晶を直径１０ｍｍ以上に大型化し、安定して厚さ１０ｍｍ以上に成長させることが望まれていた。
【００１５】
本発明は、大面積かつ高品質な炭化ケイ素単結晶ウェハ及び炭化ケイ素単結晶インゴットと、転位欠陥密度を１００個／ｃｍ２以下に減少させることが可能な炭化ケイ素単結晶の製造方法を提供することを目的とする。
【課題を解決するための手段】
【００１６】
本発明者らは、液相成長法で、（０００−１）面に対して所定のオフ角を有するオフ基板を使用して結晶成長させる際に、溶液が結晶成長面に対して上昇流となるようにすると、結晶成長時に欠陥が減少し、従来になく高品質の単結晶が得られることを見出した。このような効果は、オフ角がないオン基板や、オフ角が８度の基板では確認されず、オフ角が０．５〜５度の間にあり、結晶成長面に上昇流が接触する場合に欠陥が減少する現象が見られた。
【００１７】
本願の第１の発明は、円板状の炭化ケイ素単結晶ウェハであって、前記ウェハの直径が、１０ｍｍ以上であり、前記ウェハの平面が、炭化ケイ素単結晶の（０００１）面から０．５度以上５度以下傾いたオフ角を有し、少なくとも、直径がウェハの直径の１／３であり、中心がウェハの中心と同じである円形の領域において、貫通転位密度が１００個／ｃｍ２未満であることを特徴とする、炭化ケイ素単結晶ウェハである。
【００１８】
本願の第２の発明は、略円柱状又は略多角柱状の炭化ケイ素単結晶インゴットであって、結晶成長面が、炭化ケイ素単結晶の（０００−１）面から０．５度以上５度以下傾いたオフ角を有し、結晶成長方向に対して垂直な平面内において、少なくとも、直径がインゴット断面の直径又は最遠頂点間距離の１／３であり、中心がインゴット断面の中心と同じである円形の領域において、貫通転位密度が１００個／ｃｍ２未満であることを特徴とする、炭化ケイ素単結晶インゴットである。
【００１９】
本願の第３の発明は、炭化ケイ素の種結晶を、ケイ素及び炭素を含む原料溶液に上方より接触させながら結晶を成長させる炭化ケイ素単結晶の製造方法において、前記種結晶の結晶成長面は（０００−１）面から０．５度以上５度以下傾いたオフ角を有し、結晶成長中の原料溶液の溶液流れが、種結晶の中心部に接触する上昇流を形成していることを特徴とする、炭化ケイ素単結晶の製造方法である。
【発明の効果】
【００２０】
本発明により、大面積かつ高品質な炭化ケイ素単結晶ウェハ及び炭化ケイ素単結晶インゴットと、転位欠陥密度を減少させることが可能な炭化ケイ素単結晶の製造方法を提供することができる。
【図面の簡単な説明】
【００２１】
【図１】本発明にかかる結晶成長装置１の概要を示す図。
【図２】結晶育成装置１を利用した結晶育成の様子を示す図。
【図３】オフ角を有する種結晶９の断面の模式図。
【図４】（ａ）本発明にかかるＳｉＣ単結晶インゴット２１の図、（ｂ）Ａ−Ａ’断面図。
【図５】（ａ）本発明にかかるＳｉＣ単結晶インゴット２２の図、（ｂ）Ｄ−Ｄ’断面図。
【図６】本発明にかかるＳｉＣ単結晶ウェハ３１の図。
【図７】比較例１−１での結晶育成の様子を示す図。
【発明を実施するための形態】
【００２２】
本明細書において、（０００−１）面などの表記における「−１」は、本来、数字の上に横線を付して表記するところを、「−１」と表記したものである。４Ｈ−ＳｉＣ又は６Ｈ−ＳｉＣとは、４Ｈ又は６Ｈの結晶多形を持つ炭化ケイ素結晶を表す。Ｈとは六方晶、数字は積層方向の一周期中に含まれる、正四面体構造層の数を表す。
【００２３】
本発明の実施形態を、図面を用いて説明する。
図１は、本発明の炭化ケイ素単結晶の製造方法を実施する結晶成長装置１の概要を示す図である。結晶成長装置１は、るつぼ３の内部にケイ素と炭素を含む原料溶液５を有し、引き上げ軸７は、長軸を回転軸として先端に取り付けられた種結晶９を回転可能である。種結晶９に向けて下から上へ原料溶液５が流れるような上昇流６が形成されている。なお、るつぼ３と引き上げ軸７の中心は、必ずしも一致していなくてもよいが、るつぼ３の中心と回転軸、引き上げ軸７の中心と回転軸が全て一致していることが好ましい。
【００２４】
るつぼ３としては、原料溶液５に炭素を供給可能なグラファイト製の黒鉛るつぼが好ましいが、炭化水素ガスや固体の炭素源を添加可能であれば、黒鉛るつぼ以外の坩堝を使用可能である。なお、原料溶液５の組成を均一にするために、るつぼ３を回転させることが好ましい。るつぼ３の回転速度は５〜３０ｒｐｍが好ましく、５〜２０ｒｐｍがより好ましい。回転速度が遅すぎると成長速度が遅くなる。また、回転速度が速すぎると装置に負担となるうえに、成長速度もさほど高くならない。また、るつぼ３を正方向と逆方向に周期的に回転方向を反転させながら回転させてもよい。
【００２５】
原料溶液５は、るつぼ３の周囲に設けられたヒーター４ａ、４ｂ（以後、合わせてヒーター４とも記載する）などにより加熱され、溶融状態が保たれる。ヒーター４ａ、４ｂは、誘導加熱式でも抵抗加熱式でもよい。るつぼ３内の温度が１７００〜２１００℃であることが好ましい。
【００２６】
原料溶液のシリコン源としては、金属シリコン、シリコン合金、シリコン化合物などを用いることができる。また、原料溶液の炭素源としては、黒鉛、グラッシーカーボン、炭化ケイ素などの固体の炭素源や、メタン、エタン、プロパン、アセチレンなどの炭化水素ガス、などを用いることができる。
【００２７】
原料溶液５は、炭化ケイ素の結晶成長に用いられるケイ素と炭素を含む溶液であれば特に限定されないが、添加元素を加えたＳｉ溶媒に、炭素が溶解している溶液を用いることが好ましい。原料溶液のシリコン源として使用されるシリコン合金又はシリコン化合物としては、シリコンと、Ｔｉ、Ｃｒ、Ｓｃ、Ｎｉ、Ａｌ、Ｃｏ、Ｍｎ、Ｍｇ、Ｇｅ、Ａｓ、Ｐ、Ｎ、Ｏ、Ｂ、Ｄｙ、Ｙ、Ｎｂ、Ｎｄ、Ｆｅから選ばれる少なくとも一種の添加元素の合金又は化合物を使用できる。特に、炭素溶解度が大きく、蒸気圧が小さく、化学的に安定している点で、Ｃｒを２０〜６０モル％含むＳｉ−Ｃｒ合金系を溶媒として用いることが好ましい。
【００２８】
原料溶液５は、るつぼ３の中央部、るつぼ３内を下から上に移動する上昇流６が形成され、種結晶９の中心部に接触している。上昇流の速度は成長界面から１ｃｍ離れた位置で０．５ｃｍ／ｓ以上、５ｃｍ／ｓ以下であることが好ましい。上昇流６の形成方法は特に限定されないが、側面のヒーター４ａと底面のヒーター４ｂの出力を調整する方法や、るつぼ３内に流れを制御可能な突起部や板部を設ける方法、又は、外部からの高周波コイルによる電磁場により生じたローレンツ力により上昇流を形成する方法が考えられる。例えば、底面のヒーター４ｂの出力を高くすれば、ヒーター４ｂから上に向かうような対流が生じ、上昇流６が形成される。
【００２９】
引き上げ軸７は、種結晶９をゆっくりと上方に引き上げ、ＳｉＣ単結晶１１を成長させる。ＳｉＣ単結晶１１の直径は、種結晶９の直径と同程度でもよいが、図２に示すように、ＳｉＣ単結晶１１は、種結晶９よりも直径が大きくなるように結晶成長させることが好ましい。成長結晶の直径を拡大させる角度は、好ましくは３５度〜９０度であり、より好ましくは６０度〜９０度、さらに好ましくは７８度〜９０度である。種結晶９の側面に原料溶液を濡れ上がらせ、メニスカスを形成することにより、種結晶９の直径よりも成長結晶の直径を拡大させることができる。具体的には、種結晶周囲の溶液温度を低下させ、炭素過飽和度を増大させることで種結晶側面方向への成長速度が増大し、結晶径を拡大させることができる。
【００３０】
種結晶９は、４Ｈ−ＳｉＣおよび６Ｈ−ＳｉＣに代表される結晶多形を用いることができる。図３は種結晶９の表面の模式図である。種結晶９は（０００−１）面に対して０．５〜５度傾斜して切断された表面を有しており、種結晶９の表面と（０００−１）面との角度をオフ角と呼ぶ。また、ステップフロー方向とは、ステップが進展する方向である。例えば、［１１−２０］方向に向けてオフ角が形成されていれば、ステップフロー方向は［１１−２０］方向である。オフ角については、特許文献４の図２０についても参考になる。
【００３１】
種結晶９の厚さは、特に限定はされないが、通常は０．１ｍｍ以上である。本実施形態においては、種結晶９の厚さが厚い方が、得られるＳｉＣ単結晶１１の欠陥密度が減少する傾向があるため、種結晶９の厚さは０．３ｍｍ以上であることが好ましく、１ｍｍ以上であることがより好ましく、３ｍｍ以上であることがさらに好ましい。なお、種結晶９が過度に厚い場合、種結晶９が高価になりすぎるため、通常は種結晶９の厚さは１０ｍｍ以下である。
【００３２】
少なくとも種結晶９の結晶成長面に接触する原料溶液５は、過飽和状態になっている必要がある。ＳｉＣの過飽和状態を得る方法としては、溶液を蒸発させ過飽和状態とする蒸発法、飽和濃度のＳｉＣ溶液に種結晶基板を浸漬後、過冷却によって過飽和状態とする冷却法、温度勾配を有するＳｉＣ溶液中に種結晶基板を浸漬し、低温部でＳｉＣ結晶を晶出させる温度差法などが可能である。
【００３３】
温度差法を用いる場合は、ヒーター４の加熱を制御するか、種結晶９により冷却するなどして、種結晶９の近辺のみが過飽和状態になるため、引き上げ軸７は、種結晶９を原料溶液５の液面にすれすれで接触する位置で回転しながら引き上げることで、種結晶９の結晶成長面にはＳｉＣの結晶が析出する。
【００３４】
冷却法や蒸発法を用いる場合は、原料溶液５の全体が過飽和となるため、種結晶９を原料溶液５の内部に浸漬した状態で、引き上げ軸７を回転させることでも結晶成長をすることが可能である。
【００３５】
種結晶９は、固定したままでもよいが、原料溶液５の表面に平行な面内で回転させることが好ましい。種結晶９を回転させる場合、回転速度は２０〜３００ｒｐｍが好ましく、２０〜１５０ｒｐｍがより好ましい。回転速度が遅すぎると成長速度が遅くなる。また、回転速度が速すぎると装置に負担となるうえに、成長速度もさほど高くならない。
【００３６】
また、種結晶９の回転は、周期的に正回転と逆回転を繰り返す回転であることが好ましく、その周期は３０秒〜５分程度である。周期的に回転方向を入れ替えることで、結晶成長を行う際の種結晶の成長表面における原料溶液の流れを制御することができる。
【００３７】
オフ基板である種結晶９は、図３に示すように、（０００−１）面に対して、所定のオフ角を有するように切り出されている。特に、［０００１］方向から[１１−２０]方向に０．５〜５度の範囲でオフ角を有することが好ましい。単結晶９は、オフ角を有する面を結晶成長面として原料溶液５に接触させるように、引き上げ軸７に取り付けられる。
【００３８】
本発明においては、るつぼ３内に、ＳｉＣ単結晶１１の結晶成長面に上昇流６となるような原料溶液５の流れを設けることで、欠陥密度の少ないＳｉＣ単結晶１１を得ることができる。
【００３９】
ＳｉＣ単結晶１１は、引き上げ軸７から切り離され、図４（ａ）に示すようなＳｉＣ単結晶インゴット２１となる。通常は、種結晶９と直径が拡大した部分はＳｉＣ単結晶インゴット２１から切断される。ＳｉＣ単結晶インゴット２１の結晶成長方向は、ＳｉＣ単結晶インゴット２１の長軸方向と一致する。
【００４０】
図４（ｂ）は、図４（ａ）でのＡ−Ａ’切断面での断面図である。本発明のＳｉＣ単結晶インゴット２１の中央部２３では、貫通らせん転位（ＴＳＤ）と貫通刃状転位（ＴＥＤ）を合わせた貫通転位の密度が１００個／ｃｍ２未満である。中央部２３の直径Ｃ−Ｃ’は、インゴット２１の直径Ｂ−Ｂ’の１／３であり、中央部２３の中心とインゴット２１の中心は同一である。なお、インゴット２１は、中央部２３の外側の領域において、貫通転位密度が１００個／ｃｍ２未満であってもよいし、１００個／ｃｍ２以上であってもよい。
【００４１】
中央部２３は、結晶成長時に原料溶液５の上昇流６が接触していた箇所に該当し、上昇流の影響により欠陥の少ない領域となる。
【００４２】
なお、ＳｉＣ単結晶インゴット２１は、図４では、断面が円の円柱として図示しているが、図５に示すＳｉＣ単結晶インゴット２２のように、断面が六角形などの多角形である多角柱であってもよい。図５（ｂ）は、図５（ａ）でのＤ−Ｄ’切断面での断面図である。図５（ｂ）が示すように、中央部２３の直径Ｆ−Ｆ’は、インゴット２２の断面の輪郭が形成する多角形の最遠頂点間距離Ｅ−Ｅ’の１／３である。
【００４３】
ここで、インゴット２１の直径Ｂ−Ｂ’と、インゴット２２の断面の最遠頂点間距離Ｅ−Ｅ’は、１５ｍｍ以上であることが好ましく、２０ｍｍ以上であることがより好ましい。また、インゴット２１とインゴット２２の結晶成長方向の長さが１０ｍｍ以上であることが好ましく、１５ｍｍ以上であることがより好ましい。
【００４４】
ＳｉＣ単結晶インゴット２１を薄く切断すると、円板状のＳｉＣ単結晶ウェハ３１となる。なお、ＳｉＣ単結晶インゴット２２を、そのまま切断すると多角形状のウェハを得ることができ、周囲を研磨して円柱状に加工してから切断すると円板状のウェハを得ることができる。ウェハの厚さは５０μｍ以上１０ｍｍ以内程度である。図６に示すように、ＳｉＣ単結晶ウェハ３１には、中央部３３があり、この中央部３３には、中央部２３と同様に、貫通らせん転位（ＴＳＤ）と貫通刃状転位（ＴＥＤ）を合わせた貫通転位の密度が１００個／ｃｍ２未満である。また、中央部３３の直径は、ウェハ３１の直径の１／３であり、中央部３３の中心とウェハ３１の中心は同一である。なお、ウェハ３１は、少なくとも中央部３３において貫通転位の密度が１００個／ｃｍ２未満であり、中央部３３の外側の領域において、貫通転位密度が１００個／ｃｍ２未満であってもよいし、１００個／ｃｍ２以上であってもよい。
【００４５】
ウェハ３１の直径が、１０ｍｍ以上であることが好ましく、１５ｍｍ以上であることがより好ましい。また、ウェハ３１は、ウェハ３１の平面が４Ｈ−ＳｉＣ又は６Ｈ−ＳｉＣの（０００１）面から±５度以下にあるように切り出されることが好ましく、ウェハ３１の平面が、炭化ケイ素単結晶の（０００１）面から０．５度以上５度以下傾いたオフ角を有してもよい。なお、ウェハ３１は、オリエンテーションフラットと呼ばれる平面部分や、ノッチと呼ばれる溝を有していてもよい。
【００４６】
本発明のＳｉＣ単結晶ウェハ３１の中央部３３は、貫通らせん転位や貫通刃状転位といった貫通転位だけでなく、基底面転位や積層欠陥なども少なくなるため、電子デバイスの材料、特にパワーデバイスの基板材料として好適である。
【実施例】
【００４７】
［実施例１−１］
直径１０ｍｍ、厚さ３ｍｍの円板状の４Ｈ−ＳｉＣ種結晶を炭素製の引き上げ軸の下端に固定した。種結晶の溶液に接する成長面はＣ面であり、［０００１］方向から［１１−２０］方向に１度オフセットしていた。図１に示すような、高周波加熱装置の中央に設置した炭素製のるつぼ内にシリコン融液を保持することで炭素が溶解したＳｉ−Ｃ溶液を準備した。種結晶をＳｉ−Ｃ溶液表面に接触させて種結晶下端からＳｉＣ結晶を成長させた。更に、成長中は溶液の流れが成長界面に対して上昇流が形成されるような条件を整えた。溶液流れの制御手法としては高周波コイルへの通電により形成される電磁場により溶液側へローレンツ力を作用させ、その条件制御により所望の上昇流を調整した。
【００４８】
その後、引き上げ軸を回転させて種結晶を最大３０ｒｐｍで回転しながら毎時０．１ｍｍの速度で引き上げ、拡大しながら成長する結晶の直径が１５ｍｍになるまで略円錐状に結晶育成した。その後、結晶の直径が一定に保たれるように引き上げ速度を毎時０．３ｍｍ、引き上げ軸回転速度を最大３０ｒｐｍ、成長界面付近の温度を１８５０℃±２０℃に制御しながら結晶育成を継続し、結晶長さが２０ｍｍを超えるまで育成を継続した。その後、育成結晶を引き上げ軸から切り離した。
【００４９】
得られた、育成結晶の中央部を厚さ５００μｍにワイヤソーを用いて、（０００１）面でスライスし、その後Ｓｉ面側を鏡面研磨した後に、ＫＯＨでエッチングを行い、顕微鏡によりエッチピットの数を測定することにより貫通転位密度を評価した結果、スライスしたウェハの中心から半径５ｍｍ以内の領域において、貫通転位に由来するエッチピット密度は１０個／ｃｍ２未満であった。
【００５０】
また、育成結晶と種結晶の界面近傍の領域をワイヤソーにより切断し断面観察した結果、育成結晶側では成長界面の中央部から溶液のインクルージョンの無い連続したＳｉＣ単結晶領域が成長厚みの増大とともに拡大する様子が観察された。
【００５１】
［実施例１−２］
種結晶厚さを０．５ｍｍとする以外は、実施例１−１と同様にして結晶成長を行った。
【００５２】
［比較例１−１、１−２］
図７に示すように、結晶成長中に溶液の流れが成長界面に対して下降流８が形成されるような条件を整える以外は、実施例１−１、１−２と同様にして結晶成長を行った。但し、結晶育成は、結晶長さが５ｍｍを超えた時点で停止した。
【００５３】
［比較例１−３  〜  １−６］
オフ角が０度である基板、即ちオン基板を用いる以外は、実施例１−１、１−２、比較例１−１、１−２と同様にして、結晶成長を行った。但し、結晶育成は、結晶長さが５ｍｍを超えた時点で停止した。
【００５４】
比較例１−６においては、育成結晶を厚さ５００μｍにワイヤソーを用いてスライスし、その後Ｓｉ面側を鏡面研磨した後に、ＫＯＨエッチングにより貫通転位密度を評価した結果、スライスしたウェハの中心から半径５ｍｍの領域における貫通転位に由来するエッチピット密度は２０００個／ｃｍ２であった。育成結晶と種結晶の界面近傍の領域をワイヤソーにより切断し断面観察した結果、育成結晶側では溶液のインクルージョンがランダムに発生していた。
【００５５】
［比較例１−７  〜  １−１０］
オフ角が８度である基板を用いる以外は、実施例１−１、１−２、比較例１−１、１−２と同様にして、結晶成長を行った。但し、結晶育成は、結晶長さは５ｍｍを超えた時点で停止した。
【００５６】
［実施例１−３、１−４、比較例１−１１、１−１２］
オフ角が４度である基板を用いる以外は、実施例１−１、１−２、比較例１−１、１−２と同様にして、結晶成長を行った。但し、結晶長さが２０ｍｍを超えるまで結晶育成を継続した。
【００５７】
以上の実施例・比較例を、表１にまとめた。表中において、ウェハの中心から半径５ｍｍの領域における貫通転位に由来するエッチピット密度を、中央部転位密度として評価した。表中の記号は以下の通りである。
◎：１０個／ｃｍ２未満
○：１０個／ｃｍ２以上１００個／ｃｍ２未満
×：１００個／ｃｍ２以上
【００５８】
【表１】
2018111639.tif 000003
【００５９】
実施例と比較例を対比すると、オフ角が０．５〜５度の範囲にあり、種結晶下部の流れが上昇流である場合に、中央部転位密度が良好であった。さらに、種結晶厚さが３ｍｍである実施例１において、特に中央部転位密度が少なかった。
【００６０】
一方で、オフ角が０．５〜５度の範囲にあっても、種結晶下部の流れが下降流である場合、中央部転位密度の低減効果は見られなかった。同様に、オフ角が０度の場合や、８度の場合には、種結晶下部の流れが上昇流でも下降流でも中央部転位密度の低減効果は見られなかった。
【００６１】
［実施例２−１〜２−４、比較例２−１〜２−１２］
結晶引き上げ時に、種結晶を回転させなかった以外は、実施例１−１〜１−４、比較例１−１〜１−１２と同様にして、結晶育成を行った。その結果を表２に示す。
【００６２】
【表２】
2018111639.tif 000004
【００６３】
実施例２−１のように種結晶を回転させずに結晶成長させた場合でも、実施例１−１のように種結晶を回転させて結晶成長させた場合と同様の傾向が見られた。即ち、種結晶のオフ角が０．５〜５度の範囲にあり、種結晶下部の流れが上昇流である場合に、中央部転位密度が良好であった。
【符号の説明】
【００６４】
１    単結晶成長装置
３    るつぼ
４    ヒーター
５    原料溶液
６    上昇流
７    引き上げ軸
８    下降流
９    種結晶
１１    ＳｉＣ単結晶
１３    ステップフロー方向
２１    ＳｉＣ単結晶インゴット
２２    ＳｉＣ単結晶インゴット
２３    中央部
３１    ＳｉＣ単結晶ウェハ
３３    中央部
【図１】
2018111639.tif 000005
【図２】
2018111639.tif 000006
【図３】
2018111639.tif 000007
【図４】
2018111639.tif 000008
【図５】
2018111639.tif 000009
【図６】
2018111639.tif 000010
【図７】
2018111639.tif 000011